(57)【要約】【課題】握持した際に滑りが防止され、適切な握持感が得られる管状体を提供すること。【解決手段】管状体１０では、繊維露出部３８（窪み部４０も含む）が最外層２６の表面の表面積の７０％以上の面積を占めている。すなわち、最外層２６の表面を長手方向に対して直交する方向から見た場合、単位面積（１ｍｍ２）あたりの繊維露出部３８（窪み部４０も含む）の割合が、樹脂露出部３６の割合よりも高くなっている。最外層２６の表面の繊維露出部３８の割合を高くすることにより、釣り人が管状体１０を握持した際に、掌が直接的に強化繊維１４と接触する部分が多くなる。強化繊維１４は合成樹脂１６に比べかさかさした手触り感が生じるため、繊維露出部３８の割合が高いと、釣り人は掌と指腹に引っ掛かりを感じることができ、握持した管状体１０の滑りを防止することができる。【選択図】図５
2011155885.tif 000002
【特許請求の範囲】
【請求項１】
強化繊維に合成樹脂を含浸させた繊維強化プリプレグから形成される１つ以上の層を備える管状体において、
前記１つ以上の層の中で最も外側の層である最外層の表面に、前記強化繊維が露出した繊維露出部と、前記合成樹脂が露出した樹脂露出部と、前記最外層の前記表面から内層側に窪んだ窪み部とが設けられ、
前記最外層の前記表面の表面積に対する前記繊維露出部及び前記窪み部の割合が７０％以上であることを特徴とする管状体。
【請求項２】
前記繊維露出部では、前記強化繊維が周方向に引き揃えられていることを特徴とする請求項１に記載の管状体。
【請求項３】
前記最外層の前記表面が平滑研磨されていることを特徴とする請求項１及び請求項２のいずれか１に記載の管状体。
【請求項４】
前記窪み部は、前記繊維露出部の前記強化繊維同士の間に設けられていることを特徴とする請求項１乃至請求項３のいずれか１に記載の管状体。
【発明の詳細な説明】
【技術分野】
【０００１】
本発明は、管状体に関し、特に、強化繊維に合成樹脂を含浸した繊維強化プリプレグを巻回して形成した管状体に関する。
【背景技術】
【０００２】
一般に、釣竿、玉網の柄等の釣り用品、ゴルフクラブシャフト等のゴルフ用品、テニスやバトミントンのラケット、スキーストック等のスキー用品等には、強化繊維に合成樹脂を含浸させた繊維強化プリプレグから形成される管状体が用いられている。このような管状体は、特許文献１に示すように、繊維強化プリプレグを、芯金に対して内側から積層状に巻回し、その上に緊締テープを巻回して安定させた後、加熱炉において焼成し、その後、冷却して、脱芯、緊締テープの除去等の工程を経て形成される。
【０００３】
特許文献２には、最外層の表面に、強化繊維が表面に露出した繊維露出部と、合成樹脂が表面に露出した樹脂露出部とが設けられた管状体が開示されている。この管状体では、繊維露出部が樹脂露出部より外層側に突出している。
【先行技術文献】
【特許文献】
【０００４】
【特許文献１】特開平４−２１４３２９号公報
【特許文献２】特開平６−３２７３８０号公報
【発明の概要】
【発明が解決しようとする課題】
【０００５】
近年、上述のような管状体を備える用品の使用者から、管状体を握持した際の滑りの防止、及び、適切な握持感を得ることが望まれている。しかし、上記特許文献１の管状体では、緊縛テープの押圧により形成される段部以外は表面が略平坦状に形成されるため、握持した際に適切な握持感を得ることができず、有効に滑りが防止されない。
【０００６】
また、上記特許文献２の管状体では、管状体の表面に繊維露出部と樹脂露出部とが設けられている。しかし、管状体の表面の表面積に対する樹脂露出部の割合が高くなっている。合成樹脂は強化繊維に比べかさかさした手触り感が生じないため、樹脂露出部の割合が高いと、握持した際に適切な握持感を得ることができず、有効に滑りが防止されない。
【０００７】
本発明は上記課題に着目してなされたものであり、その目的とするところは、握持した際に滑りが防止され、適切な握持感が得られる管状体を提供することにある。
【課題を解決するための手段】
【０００８】
上記目的を達成するために、強化繊維に合成樹脂を含浸させた繊維強化プリプレグから形成される１つ以上の層を備える管状体において、前記１つ以上の層の中で最も外側の層である最外層の表面に、前記強化繊維が露出した繊維露出部と、前記合成樹脂が露出した樹脂露出部と、前記最外層の前記表面から内層側に窪んだ窪み部とが設けられ、前記最外層の前記表面の表面積に対する前記繊維露出部及び前記窪み部の割合が７０％以上であることを特徴とする。
【０００９】
また、前記繊維露出部では、前記強化繊維が周方向に引き揃えられていることが好ましい。  
また、前記最外層の前記表面が平滑研磨されていることが好ましい。  
さらに、前記窪み部は、前記繊維露出部の前記強化繊維同士の間に設けられていることが好ましい。
【発明の効果】
【００１０】
最外層の表面の繊維露出部及び窪み部の割合を高くすることにより、管状体を握持した際に、掌が直接的に強化繊維と接触する部分が多くなる。強化繊維は合成樹脂に比べかさかさした手触り感が生じるため、繊維露出部の割合が高いと、掌と指腹に引っ掛かりを感じることができ、握持した管状体の滑りを防止することができる。
【００１１】
また、繊維露出部では強化繊維が周方向に引き揃えられることにより、管状体を握持した際に、例えば強化繊維同士の間の凸凹状により管状体に対する長手方向の滑りが防止され、握持感を向上させることができる。  
また、最外層の表面が平滑研磨されていることにより、繊維露出部の強化繊維の剥離等を防止することができる。また、持ち替え等を行う際に握持する部分の移動も違和感なくスムーズに行うことができる。  
さらに、繊維露出部の強化繊維同士の間に窪み部を設けることにより、管状体を握持した際に、掌が部分的に窪み部に食い込むため、掌の引っ掛かりがよく、握持した手の滑りを防止することができる。
【図面の簡単な説明】
【００１２】
【図１】本発明の第１の実施形態に係る管状体を示す概略図。
【図２】図１の管状体を製造する工程の一部を示す説明図。
【図３】第１の実施形態に係る管状体の構成を示す横断面図。
【図４】第１の実施形態に係る管状体の構成を示す縦断面図。
【図５】図４のＡの範囲を拡大して示す縦断面図。
【図６】第１の実施形態の変形例に係る管状体の積層状態を示す縦断面図。
【発明を実施するための形態】
【００１３】
（第１の実施形態）  
本発明の第１の実施形態について、図１乃至図５を参照して説明する。なお、以下の実施形態では、管状体１０として釣竿の竿杆を例に挙げて説明するが、この他にも、管状体１０は、ゴルフクラブシャフト、テニスやバトミントンのラケット、スキーストック等のスポーツ用品であってもよい。
【００１４】
図1に示すように、管状体１０は、中空部１２が長手方向に延設される中空薄肉構造を有する。管状体１０は、強化繊維１４に合成樹脂１６を含浸した繊維強化プリプレグ（以下の説明では、単にプリプレグと称する）を図２に示す芯金２に巻回することで形成される。プリプレグは、内側から積層状に巻回される。プリプレグは、強化繊維１４として例えば繊維直径が３〜２０ミクロン程度の炭素繊維、アルミナ繊維あるいはアラミド繊維等が用いられ、強化繊維に含浸する合成樹脂１６としては、例えばエポキシ樹脂、ポリエステル樹脂、フェノール樹脂等の熱硬化性樹脂が好ましく、ポリアミド等の熱可塑性樹脂を混在させてもよい。
【００１５】
図３及び図４に示すように、管状体１０は、最内層２０と内側中間層２２と外側中間層２４と最外層２６を有する四層構造に形成されている。図５に示すように、最内層２０及び最外層２６ではプリプレグの強化繊維１４が周方向に引き揃えられ、内側中間層２２及び外側中間層２４ではプリプレグの強化繊維１４が長手方向に引き揃えられている。最内層２０、内側中間層２２、外側中間層２４及び最外層２６では、強化繊維１４の間に合成樹脂１６が含浸あるいは混在している。最外層２６の厚さは１０〜５０ミクロンであり、管状体１０の厚さ（４つの層２０，２２，２４，２６の厚さの合計）は１００〜５００ミクロンに形成されている。また、最外層２６を形成するプリプレグの合成樹脂１６の含浸量は、管状体１０の強度及び軽量化を考慮して１０〜４０ｗｔ％であり、合成樹脂１６の含浸量を２０〜３０ｗｔ％にすることにより、さらに管状体１０の強度と軽量化のバランスがとれた安定した管状体１０となる。
【００１６】
なお、管状体１０は、このような四層構造に限らず、適宜の数だけ積層状にプリプレグを巻回して形成してもよく、最内層２０、内側中間層２２、外側中間層２４及び最外層２６のそれぞれの層を複数枚のプリプレグで形成してもよい。また、強化繊維１４を引き揃える方向も長手方向に対して適宜角度に傾斜した斜向方向に引き揃えて形成した層を設けてもよい。ただし、最内層２０と最外層２６との間の中間層である内側中間層２２及び外側中間層２４で、長手方向に強化繊維１４が引き揃えられることにより、管状体１０の長手方向への曲げ剛性が向上する。また、最内層２０及び最外層２６で強化繊維１４が周方向に引き揃えられることにより、最内層２０及び最外層２６が管状体１０の潰れを防止するように作用する。また、最外層２６の表面には、周方向に引き揃えられた強化繊維１４が露出して、強化繊維１４の間に微細な凸凹状が形成されて、管状体１０の長手方向への手の滑りが防止される。
【００１７】
また、好適に接着できるものであれば、互いに含浸する合成樹脂１６の異なるプリプレグを積層させてもよい。さらに、中空部１２を有する中空構造に限らず、大きく撓ませることが可能な中実構造に形成してもよい。
【００１８】
プリプレグを積層状に巻回した後、図２に示すように、管状体１０の外周面に緊縛テープ４を巻回し、緊縛テープ４の締付け力により管状体１０を芯金２上に加圧する。管状体の外周面の全体を所要の圧力で均一に加圧するため、緊縛テープ４は例えば０．２〜１０ｍｍ程度のピッチｐ（図４参照）で、所定の幅ずつ重ねて螺旋状に巻回されている。螺旋状に巻回される緊縛テープ４は、例えば、厚さが２５ミクロン以下（好ましくは１５ミクロン以下）で、幅寸法が５〜２０ｍｍ程度の寸法を有し、例えばポリプロピレン樹脂、ポリエチレンテレフタレート樹脂あるいはこれらの樹脂の組合せで一層、二層あるいはサンドイッチ構造に形成され、管状体１０の外周面を所要の締付け力で加圧するための十分な強さに形成されている。
【００１９】
図４に示すように、緊縛テープ４を巻回した管状体１０を、所要温度で所定時間にわたって焼成し、硬化した後、芯金２と共に緊縛テープ４を取外した状態では、管状体１０の外周面に、緊縛テープ４の平坦な内面により形成される平坦面３０と、緊縛テープ４の側縁部により形成される段部３２とが設けられている。段部３２は、先に巻回された緊縛テープ４の外面と、先に巻回された緊縛テープ４の側縁部に重ねて巻回された緊縛テープ４の内面と、が重なって巻回される重なり部での加圧により形成され、最外層２６の表面上に螺旋状に延設されている。段部３２を設けることにより、釣り人が管状体１０を握持する際に、指先で段部３２の位置を確認しながら確実に管状体１０を握持した状態で握持位置を移動させることが可能となる。また、緊縛テープ４のピッチｐを小さくすることにより小さいピッチｐの段部３２を形成することで、段部３２で汗のべとつき感を防止され、指紋による細かい引っ掛かりが生じるため、握持した際の滑り感がなくなる。
【００２０】
段部３２のピッチは１ｍｍ以下にするとよく、また、段部３２のピッチ０．７ｍｍ以下（例えば０．７ｍｍ〜０．２ｍｍ）以下にすることにより、指紋の幅に近くなり、より滑りが防止される。
【００２１】
管状体１０は緊縛テープ４により押圧された状態で焼成することにより形成されるため、焼成の際に合成樹脂１６が軟化して、層同士の間及び最外層２６と緊縛テープ４との間の隙間に流動する。このため、図５に示すように、焼成により軟化した合成樹脂１６が硬化した後、芯金２と共に緊縛テープ４を取外した状態では、最外層２６に、強化繊維１４の間に合成樹脂１６が流入して硬化したため、合成樹脂１６が最外層２６の表面（管状体１０の外周面）に露出した樹脂露出部３６と、強化繊維１４の間の合成樹脂１６が軟化して流出したため、強化繊維１４が最外層２６の表面に露出した繊維露出部３８とが設けられている。管状体１０の外周面は研磨されないため、繊維露出部３８では、強化繊維１４が隙間なく配列される状態でも、最外層２６の表面に配列された強化繊維１４同士の間は凸凹状に形成されている。なお、樹脂露出部３６では、合成樹脂１６が１ミクロン以上の厚みを有している。
【００２２】
軟化した合成樹脂１６が流出した繊維露出部３８では、最外層２６の表面に配列される強化繊維１４が緊縛テープ４により接触した状態で押圧されるため、緊縛テープ４での押圧により強化繊維１４の欠落、及び、内層側（外側中間層２４側）への変位が起こる。また、繊維露出部３８では強化繊維１４が緊縛テープ４に接触しているため、緊縛テープ４を剥離する際に、強化繊維１４のずれが生じる。これにより、繊維露出部３８の強化繊維１４同士の間に、最外層２６の表面から内層側に窪んだ窪み部４０が形成される。
【００２３】
窪み部４０として、様々な形状の窪み部４０が存在する。例えば、最外層２６の表面の周方向に配列される強化繊維１４が内層側に変位などすることにより、周方向に延設される溝状の窪み部４０に形成される。また、この周方向に延設される窪み部４０の内部が合成樹脂１６により複数に分断されることにより、周方向に連続していない（連続性の小さい）複数の窪み部４０が形成される。このようにして、管状体１０の表面には多数の窪み部４０が形成される。
【００２４】
最外層２６の表面の樹脂露出部３６、繊維露出部３８、窪み部４０の大きさ、数等の状態及び割合は、合成樹脂１６の含浸量や緊縛テープ４による圧力等により適宜調整される。
【００２５】
窪み部４０は管状体１０の外周面（最外層２６の表面）に多数形成され、外周側に向けて開口している。また、管状体１０の表面（最外層２６の表面）は、管状体１０のその他の部分に比べ合成樹脂１６の量が少なく（強化繊維１４の量が多く）、強化繊維１４が表面に露出する繊維露出部３８が多く設けられている。このため、窪み部４０の多くが、内面及び底面が強化繊維１４で形成されている。
【００２６】
また、強化繊維１４の間に形成される窪み部４０は、深さが２〜２０ミクロン、管状体１０の周方向の寸法が２〜２００ミクロン、管状体１０の長手方向の寸法が２〜２０ミクロンとなっている。ただし、単位面積（１ｍｍ２）辺りに存在する窪み部４０の過半数が、周方向に連続していない（連続性が小さい）窪み部４０で、平面視で直径が１００ミクロン以下となっていることが望ましい。これにより、管状体１０の表面の強度が維持される。
【００２７】
また、窪み部４０は、少なくとも強化繊維１４の半径以上の深さを有することが好ましい。窪み部４０の深さを強化繊維１４の半径以上に形成することにより、握持した掌が適度に窪み部４０に食い込む。また、窪み部４０の深さは、強化繊維１４の直径より深いことがより好ましい。これにより、握持した掌の食い込みがより深くなるため、掌の引っ掛かりがより良くなり、握持した掌の滑りがより防止される。さらに、窪み部４０の深さが、強化繊維１４の直径の３倍以上であることがより好ましい。また、管状体１０の表面に存在する窪み部４０全体の１０％以上が、強化繊維１４の半径以上の深さを有する窪み部４０であることが好ましい。
【００２８】
管状体１０では、繊維露出部３８（窪み部４０も含む）が最外層２６の表面の表面積の７０％以上の面積を占めている。すなわち、最外層２６の表面を長手方向に対して直交する方向から見た場合、単位面積（１ｍｍ２）あたりの繊維露出部３８（窪み部４０も含む）の割合が、樹脂露出部３６の割合よりも高く７０％以上となっている。最外層２６の表面の繊維露出部３８の割合を高くすることにより、釣り人が管状体１０を握持した際に、掌が直接的に強化繊維１４と接触する部分が多くなる。強化繊維１４は合成樹脂１６に比べかさかさした手触り感が生じるため、繊維露出部３８の割合が高いと、釣り人は掌と指腹に引っ掛かりを感じることができ、握持した管状体１０の滑りを防止することができる。
【００２９】
実際に、最外層２６の表面の表面積に対する繊維露出部３８（窪み部４０も含む）の割合が４０％、５０％、７０％、８０％、９０％、９５％とした管状体１０のサンプルを用いて、釣り人１０人を対象として調査を行った。この調査では、釣り人に右手と左手で略５０ｃｍ離れた部分を握持してもらい、その後持ち替え等の操作を行ってもらい、それぞれのサンプルが滑るか滑らないか判定してもらった。
【００３０】
その結果、繊維露出部３８の割合が４０％、５０％のサンプルでは、滑ると判定した人は７人で、滑らないと判定した人は３人となり、滑ると判定した人は、掌の汗溜まりによるすべり感を訴えていた。繊維露出部３８の割合が７０％のサンプルでは、滑ると判定した人が３人で、滑らないと判定した人が７人となり、繊維露出部３８の割合が８０％のサンプルでは、滑ると判定した人が１人で、滑らないと判定した人が９人となり、繊維露出部が９０％、９５％のサンプルでは、滑ると判定した人が０人で、滑らないと判定した人が１０人となった。この結果から、最外層２６の表面の表面積に対する繊維露出部３８の割合が７０％以上になると、管状体１０の表面が汗で手に吸い付く感触からかさかさとした滑りのよい感触に変わることから、明らかに滑らないと判定する釣り人が多くなり、最外層２６の表面の表面積に対する繊維露出部３８の割合が９０％以上になると、滑らないと判定する釣り人が圧倒的に多くなることが分かる。以上より、最外層２６の表面の表面積に対する繊維露出部３８（窪み部４０も含む）の割合を高くすることにより、管状体１０を握持した手が滑り難くなる。ただし、管状体１０の強度を保つために、最外層２６の表面の表面積に対する繊維露出部３８（窪み部４０も含む）の割合は、９５％以下であることが好ましい。
【００３１】
また、管状体１０では、最外層２６では強化繊維１４が周方向に引き揃えられているため、繊維露出部３８では強化繊維１４が周方向に引き揃えられている。このため、管状体１０を握持した際に、例えば強化繊維１４同士の間の凸凹状により管状体１０に対する長手方向の滑りが防止され、握持感を向上させることができる。
【００３２】
さらに、繊維露出部３８の強化繊維１４同士の間には、最外層２６の表面から内側に窪んだ窪み部４０が設けられている。窪み部４０を設けることにより、釣り人が管状体１０を握持した際に、掌が部分的に窪み部４０に食い込む感触があるため、掌の引っ掛かりがよく、握持した手の滑りを防止することができる。したがって、この管状体１０で釣竿を形成する場合は、管状体１０が元竿に用いられることが好適である。
【００３３】
なお、長手方向について窪み部４０同士の間に配列される強化繊維１４（窪み部４０の近傍の強化繊維１４）は、繊維露出部３８を構成する強化繊維１４以外の強化繊維１４で、強化繊維１４の直径の大部分（５０％以上）が合成樹脂１６に埋没した状態となっている。強化繊維１４の直径の大部分が合成樹脂１６に埋没した部分の長手方向への寸法は、窪み部４０の長手方向への寸法の３倍以上、好ましくは５倍以上であり、この部分では強化繊維１４が合成樹脂１６によりしっかりと保持されている。このため、窪み部４０を設けても、強化繊維１４の剥離が防止される。
【００３４】
また、管状体１０の表面の面粗度（平均粗さ）Ｒａは、表面に繊維露出部３８及び窪み部４０が多く存在するため、７ミクロン以上であり、面粗度を１０ミクロン以上にすることが、より滑りを防止するために好ましい。
【００３５】
また、管状体１０の表面は、合成樹脂１６の量が少なく、多くの窪み部４０が形成されるため、管状体１０の表面への水の接触角（管状体１０の表面と水粒子の接線との間の角度）は６０度以下であり、親水性の良い表面となっている。
【００３６】
また、最外層２６では、前述のように表面では合成樹脂１６の量が少なくなっているが、内層側（外側中間層２４側）に向かうにつれて合成樹脂１６の量が多くなっている。最外層２６の内層側では合成樹脂１６の量が多いため、繊維露出部３８の強化繊維１４は、外周側は合成樹脂１６で覆われていないが、内周側は合成樹脂１６により保持さる状態となっている。このため、最外層２６の表面積に対する繊維露出部３８の割合を高くしても、最外層２６の強度は保たれる。
【００３７】
また、上述の実施形態では、緊縛テープ４が例えば管状体１０の先端側から基端側に１回だけ巻回しているが、緊縛テープを巻回する回数はこれに限るものではない。例えば、緊縛テープ４を管状体１０の先端側から基端側に巻回して繊維の移動を防止した後に、緊縛テープ４を今度は管状体１０の基端側から先端側に巻回してもよい。この場合、最初に巻回した緊縛テープ４での押圧及び２回目に巻回した緊縛テープ４での押圧により、緊縛テープ４を１回だけ巻回した場合に比べ、管状体１０が芯金により強く押圧される。これにより、最外層２６の繊維露出部３８で、強化繊維１４の欠落、強化繊維１４の内層側（外側中間層２４側）への変位が起こり易くなり、最外層２６の表面により多くの、そして、より深い窪み部４０が形成される。
【００３８】
また、上述の実施形態では、窪み部４０の深さは、最外層２６の厚み以下となっているが、最外層２６の厚み以上の深さを有し、窪み部４０の底面が例えば外側中間層２４に位置してもよい。
【００３９】
（第１の実施形態の変形例）  
次に、本実施形態の変形例について、図６を参照して説明する。図６に示すようにこの変形例の管状体１０では、最外層２６の表面（管状体１０の外周面）が平滑研磨されている。平滑研磨は、例えばバフ研磨、特にケミカルバフ研磨等の鏡面研磨により行われる。平滑研磨を行うことにより、管状体１０の最外層２６の繊維露出部３８の隙間なく強化繊維１４同士の間が、凸凹状ではなく平坦状となる。これにより、繊維露出部３８の強化繊維１４の剥離等を防止することができる。また、管状体１０の外周面を平滑研磨することにより、持ち替え等を行う際に握持する部分の移動も違和感なくスムーズに行うことができる。
【００４０】
なお、平滑研磨は、繊維露出部３８が多く形成された表面を研磨する際には、繊維露出部３８（窪み部４０も含む）の最外層２６の表面積に対する割合が７０％以上を保つように、浅く研磨する。
【００４１】
なお、管状体１０の外周面を平滑研磨した場合でも、樹脂露出部３６及び繊維露出部３８のみが研磨され、窪み部４０は研磨されないため、窪み部４０は残された状態となっている。このため、握持した掌の滑りを防止する効果は維持される。
【００４２】
また、平面研磨により最外層２６の繊維露出部３８の強化繊維１４が削られ、最外層２６の表面により微細な凸凹状が形成される。凸凹状の部分により、汗のべとつき感を防止され、指紋による細かい引っ掛かりが生じるため、握持した際の滑り感がなくなる。
【００４３】
これまで、いくつかの実施形態について図面を参照しながら具体的に説明したが、この発明は、上述した実施形態に限定されるものではなく、その要旨を逸脱しない範囲で行なわれるすべての実施を含む。
【符号の説明】
【００４４】
１０…管状体、  １４…強化繊維、  １６…合成樹脂、  ２０…最内層、  ２２…内側中間層、  ２４…外側中間層、  ２６…最外層、  ３６…樹脂露出部、  ３８…繊維露出部、  ４０…窪み部。
【図１】
2011155885.tif 000003
【図２】
2011155885.tif 000004
【図３】
2011155885.tif 000005
【図４】
2011155885.tif 000006
【図５】
2011155885.tif 000007
【図６】
2011155885.tif 000008